(57)【要約】      （修正有）【課題】防犯性、耐熱性、防火性および安全性を合わせ持った複層ガラスを提供する。【解決手段】一対のガラス板Ｇ１、Ｇ２をスペーサー３を介して平行隔置し周囲を封止して、一対のガラス板Ｇ１、Ｇ２の間に中空層５を有してなる複層ガラスであって、一対のガラス板Ｇ１、Ｇ２のいずれか片方は金網入りガラス板Ｇ１であり、他方は金網入りガラス板、強化ガラス板、耐熱結晶化ガラス板から選ばれたガラス板Ｇ２であり、少なくとも金網入りガラス板Ｇ１の中空層側には樹脂製フィルム１を添設してなることを特徴とする複層ガラス。【選択図】図１
2011057478.tif 000002
【特許請求の範囲】
【請求項１】
一対のガラス板をスペーサーを介して平行隔置し周囲を封止して、一対のガラス板の間に中空層を有してなる複層ガラスであって、一対のガラス板のいずれか片方は金網入りガラス板であり、他方は金網入りガラス板、強化ガラス板、耐熱結晶化ガラス板から選ばれたガラス板であり、少なくとも金網入りガラス板の中空層側に樹脂製フィルムを添設してなることを特徴とする複層ガラス。
【請求項２】
一対のガラス板を、スペーサーを介して平行隔置し周囲を封止して、一対のガラス板の間に中空層を有してなる建築用窓ガラスに使用する複層ガラスであって、室外側のガラス板は金網入りガラス板であり、室内側は強化ガラス板であり、金網入りガラス板の中空層側に樹脂製フィルムを添設してなることを特徴とする複層ガラス。
【請求項３】
樹脂製フィルムをガラス板全面に添設し、樹脂製フィルムがスペーサーとともにガラス板全体を支持する構造としたことを特徴とする請求項１または請求項２に記載の複層ガラス。
【請求項４】
樹脂製フィルムがポリエステル樹脂製フィルムであることを特徴とする請求項１乃至請求項３のいずれか１項に記載の複層ガラス。
【請求項５】
樹脂製フィルムがポリエチレンテレフタレートフィルムであることを特徴とした請求項１乃至請求項４のいずれか１項に記載の複層ガラス。
【発明の詳細な説明】
【技術分野】
【０００１】
本発明は建築用窓ガラスに用いる防犯性、耐熱性、防火性および安全性を合わせ持つ複層ガラスに関する。
【背景技術】
【０００２】
防犯性に優れる建築用窓ガラスとしては、ポリビニルブチラール膜（以下、ＰＶＢ膜と略する）やエチレン−ビニルアセテート膜（以下、ＥＶＡ膜と略する）等の透明樹脂性中間膜を２枚のガラス板に挟み込んだ合わせガラス、またはガラス表面にフィルム、例えば、ポリエステル樹脂フィルムに属するポリエチレンテレフタレートフィルム（以下、ＰＥＴフィルムと略する）を貼着したフィルム付きガラスがある。
【０００３】
これらの建築用窓ガラスにハンマー、バール等により機械的な衝撃を加え、割ったとしても、ＰＶＢ膜、ＥＶＡ膜、ＰＥＴフィルムが強靭なので打ち破り、またはこじ破り難く、容易に貫通することがない。これら建築用窓ガラスを使用すると不法浸入し難くなるため、空き巣目的等の不法侵入者対策として広く用いられている。
【０００４】
例えば、本出願人による特許文献１には、一対のガラス板の間に、ＰＥＴシートと、ＰＶＢ、ＥＶＡまたは架橋型ＥＶＡなどの透明樹脂とを挿入し、一体化させてなる耐火炎熱照射による破壊貫通性に優れた樹脂挿入合わせガラスが開示されている。該樹脂挿入合わせガラスは、打ち破り、こじ破りに強い耐衝撃性、耐貫通性を示すとともに、ガスバーナー等で炙ったとしても、加熱により容易に穴の開くことのない耐火炎熱照射による破壊貫通性に優れた防犯性を有する。
【０００５】
また、スペーサーを介して一対のガラス板を平行隔置し周囲を封止して、一対のガラス板の間に中空層を有してなる複層ガラスにおいて、その中空層側内面にガラスの飛散防止フィルムを貼り付けたものがある。
【０００６】
例えば、特許文献２には、中空層を介して対向する一対のガラス板のうち一方のガラス板の中空層側のガラス面に印刷を施し、他方のガラス板の中空層側のガラス面に飛散防止フィルムを貼着した複層ガラス（ペアガラス）が開示されている。印刷の劣化、色褪せ、傷および剥がれ等を防止し、飛散防止フィルムによりガラス板が割れても周囲に飛散することがないとされる。
【０００７】
また、防火性に優れるガラス板としては、金網入りガラス板、強化ガラス板、結晶化ガラス板等があり、既に実用化されている。これら防火ガラスは、耐熱性があり、火災時に火炎を遮る防火性を有している。
【０００８】
このうち、金網入りガラス板は、ガラス板が割れてもガラス片は金網に支えられ、穴があいたり崩れ落ちたりし難いので、火災や火の粉の侵入を防ぐ効果があり防火性を有する。加えて、ガラス板が割れても破片が飛散し難い飛散防止性を有し、ガラス片による傷害の危険が少ない安全性を有する。
【０００９】
例えば、特許文献３には、互いにほぼ平行に対向配置された一対のガラス板と、一対のガラス板の間にその周縁部分に沿って配置されたスペーサーと、一方のガラス板の内側面に第１のフィルムを有し、他方のガラス板の内側面にフィルムを有する、若しくは他方のガラス板が金網入りガラス板である複層ガラスが開示され、断熱性、防犯機能および防災機能を有するとされる。
【先行技術文献】
【特許文献】
【００１０】
【特許文献１】特開２００２−３２１９４８号公報
【特許文献２】特開平９−６７１４７号公報
【特許文献３】実用新案登録第３１３３５２２号公報
【発明の概要】
【発明が解決しようとする課題】
【００１１】
本発明は防犯性、耐熱性、防火性および安全性を合わせ持った複層ガラスを提供することを目的とする。
【課題を解決するための手段】
【００１２】
金網入りガラス板は、火災の際に熱により金網入りガラス板に亀裂が生じた、またはガラス部が軟化したとしても、金網入りガラス板に内在する金網によって、ガラス部が支えられ、崩落するまでには時間がかかる。
【００１３】
また、強化等を目的とし軟化点付近まで加熱した後急冷する等の強化処理を行った強化ガラス板、耐熱性能を有する耐熱結晶化ガラス板は、フロート法で製造後、何ら処理をしていない生板ガラスに比べ、耐熱・耐火性に優れ、割れにくいことより防犯性も向上する。
【００１４】
防犯性を向上させるには、ガラス板にＰＥＴ等のポリエステルからなる樹脂製フィルムを貼着することが行われる。また、貼着する等して、ＰＥＴフィルムをガラス面に貼着し添設することは、ガラス板が割れた飛散防止の効果があり、破片で怪我をする危険性が低下し安全性を高める。
【００１５】
よって、防犯性、耐熱・防火性および安全性のために、本発明の複層ガラスにおいて、一対のガラス板の片方の金網入りガラス板の中空層側の面には、樹脂製フィルムを貼着して添設させ、他方は強化ガラス板、金網入りガラス板、耐熱結晶化ガラス板から選ばれたガラス板を用いた。
【００１６】
即ち、本発明は、一対のガラス板を、スペーサーを介して平行隔置し周囲を封止して、一対のガラス板の間に中空層を有してなる複層ガラスであって、一対のガラス板のいずれか片方は金網入りガラス板であり、他方は金網入りガラス板、強化ガラス板、耐熱結晶化ガラス板から選ばれたガラス板であり、少なくとも金網入りガラス板の中空層側には樹脂製フィルムを添設してなることを特徴とする複層ガラスである。
【００１７】
また、本発明の複層ガラスを建築用窓ガラスに使用する際に、室外側を金網入りガラス板、室内側を強化ガラス板とすると、地震や火災などの非常時には、室内側より強化ガラス板をハンマーで容易に破壊することができ、さらに樹脂製フィルムを金網入りガラス板から剥離もしくは切断して、金網入りガラス板を破壊することで比較的容易に室外側に避難することができる。
【００１８】
また、本発明の複層ガラスにおいて、片方のガラス板には、強化ガラス板を使用することが好ましい。金網入りガラス板を２枚用いた複層ガラスは視認性、装飾性に劣る。
【００１９】
即ち、本発明は、一対のガラス板を、スペーサーを介して平行隔置し周囲を封止して、一対のガラス板の間に中空層を有してなる建築用窓ガラスに使用する複層ガラスであって、室外側のガラス板は金網入りガラス板であり、室内側は強化ガラス板であり、金網入りガラス板の中空層側に樹脂製フィルムを添設してなることを特徴とする複層ガラスである。
【００２０】
また、本発明の複層ガラスにおいて樹脂製フィルムをガラス板全面に接着して添設し、次いで、樹脂製フィルムをスペーサーと接着し、樹脂製フィルムがスペーサーとともにガラス板全体を支持する構造とすることで、一層の防犯効果が増す。
【００２１】
さらに、本発明は、樹脂製フィルムをガラス板全面に添設し、樹脂製フィルムがスペーサーとともにガラス板全体を支持する構造としたことを特徴とする上記の複層ガラスである。
【００２２】
また、本発明は、樹脂製フィルムがポリエステル樹脂製フィルムであることを特徴とする上記の複層ガラスである。
【００２３】
また、本発明は、ポリエステル樹脂製フィルムがＰＥＴフィルムであることを特徴とする上記の複層ガラスである。
【発明の効果】
【００２４】
本発明によって、優れた防犯性、耐熱、防火性および安全性を合わせ持つ複層ガラスが得られた。
【図面の簡単な説明】
【００２５】
【図１】本発明の複層ガラスの部分拡大断面図である。
【発明を実施するための形態】
【００２６】
以下に本発明の実施の形態を詳細に説明する。
【００２７】
図１は、本発明の複層ガラスの一例の部分拡大断面図である。
【００２８】
例えば、図１に示すように、本発明の複層ガラスは、片面に接着剤を塗布した樹脂製フィルム１を、全面に貼着し添設させた金網入りガラス板Ｇ１と、もう一方のガラス板Ｇ２の周縁部に、樹脂製フィルム１およびスペーサー３を挟みこんでなる。スペーサー３の樹脂製フィルム１またはガラス板Ｇ２と接する面にブチルゴム２を接着し、スペーサー３を介して金網入りガラス板Ｇ１とガラス板Ｇ２を接着一体化させる。金網入りガラス板Ｇ１、ガラス板Ｇ２およびスペーサー３の成すコの字型凹部には、シリコンシーラント４を充填する。このようにして、本発明の複層ガラスには密閉された中空層５が存在する。
【００２９】
ガラス板Ｇ２を、ステンレス鋼製金網入りガラス板、フロート法により製造されたソーダ石灰ガラス板を風冷強化法または化学強化法にて強化するとともに耐熱性を付与した強化ガラス板、低膨張係数の硼珪酸系ガラスを強化処理した硼珪酸系強化ガラス板、または熱膨張係数が極端に低い耐熱結晶化ガラス板等から選ぶと、本発明の複層ガラスの耐火性および防犯性が増す。
【００３０】
本発明の複層ガラスでは、空き巣等の不法侵入者によって金網入りガラス板Ｇ１がハンマーまたはバール等で室外側から破壊された場合、樹脂製フィルム１が金網入りガラス板Ｇ１の貫通を妨げ、金網入りガラス板Ｇ１に内在する金網６が金網入りガラス板Ｇ１の崩落を防止する。このように、金網入りガラス板Ｇ１が保持されることで不法侵入を防止し、一層の安全性が増す。
【００３１】
本発明の複層ガラスにおいて、好ましくは、室外側を金網入りガラス板Ｇ１、室内側を強化ガラス板Ｇ２とすると、地震や火災などの非常時には強化ガラス板Ｇ２をハンマーで容易に破壊することができ、さらに樹脂製フィルム１を金網入りガラス板Ｇ１から剥離もしくは切断することで比較的容易に室外側に避難することができるため、非常脱出口としても利用可能である。
【００３２】
尚、図１に示すように、樹脂製フィルム１を金網入りガラス板Ｇ１と同様の大きさ、即ち、同じサイズとし、樹脂製フィルム１を金網入りガラス板の全面に貼着して添設し、樹脂製フィルム１に対してブチルゴム２を貼着しおよびシリコンシーラント４を充填させることが好ましい。このようにすることで、樹脂製フィルム１が、スペーサー３およびシリコンシーラント４とともに、金網入りガラス板Ｇ１を支持する構造となり、一層の防犯性、安全性が増す。詳しくは、スペーサー３およびシリコーンシーラント４と接着一体化された樹脂製フィルム２が、スペーサー３およびシリコンシーラント４とともに、金網入りガラス板Ｇ１を支持する構造となり、一層の防犯性、安全性が増す。
【００３３】
なお、本発明に複層ガラスに使用する金網入りガラス板Ｇ１に挿入する金網６は、金属線材に径が０．４５ｍｍ以上、０．６４ｍｍ以下のものを用いることが好ましい。径が０．４５ｍｍ未満であると、火災時に、金網６がガラス部を支え崩落を防止する効果が小さく、またハンマー、バール等による打ち破り時に、金網６が崩落を防止する効果が小さい。径が０．６４ｍｍより大きいと、金網入りガラス板Ｇ１を所望の大きさに切断する際、容易に切れ難く、実用的ではない。
【００３４】
金網６は、編網のために金属線を交差させた交点を溶接し、正方形、長方形または菱型のマス目とすることが好ましく、マス目の１辺の長さは８．０ｍｍ以上、２１．０ｍｍ以下が好ましい。溶接することで金網自体が丈夫になり、前述の飛散防止性、耐火性および防犯性が増す。マス目の１辺の長さが、８．０ｍｍ未満の金網６が挿入されている金網入りガラス板Ｇ１は、製造時に金網６の弾力が大きすぎて、溶融したガラスリボンに挿入し難い。マス目の１辺の長さが、２１．０ｍｍより大きいと、火災時に、金網６がガラス部を支え崩落を防止する効果が小さく、またハンマー、バール等による打ち破り時に、金網６が崩落を防止する効果が小さい。金網６の材料としては、軟鋼線にクロムメッキしたもの、ステンレス鋼線が挙げられる。
【００３５】
金網入りガラス板Ｇ１に、ステンレス鋼製金網が挿入されている金網入りガラス板Ｇ１を採用すると、軟鋼線にクロムメッキした金網６が挿入されたに金網入りガラス板Ｇ１に比較して、同じ線経、マス目の大きさでは、ステンレス鋼製金網６が挿入されている金網入りガラス板Ｇ１の方が、火災時に金網６がガラス部を支え崩落を防止する能力が高く、またハンマー、バール等による打ち破り時にも金網６が崩落を防止する能力が高く、一層の防火性、防犯性を有する。
【００３６】
金網入りガラス板Ｇ１に、防犯性を付与するために樹脂製フィルム１を貼付けると、空き巣や強盗等の不法侵入者によって、金網入りガラス板Ｇ１がハンマーまたはバール等で室外から破壊された場合、樹脂製フィルム１は割れた金網入りガラス板Ｇ１を保持し、空き巣や強盗等の不法侵入者の侵入を防止する効果を持つ。本発明の複層ガラスに用いる樹脂製フィルム１は、防犯性のために「防犯建物部品」に認定された樹脂製フィルム１あるいは、「建築用ガラスの落球による防犯性能試験方法」ＪＩＳ  Ｒ  ３１０８−２００７に準拠するＰ２Ａ以上に合格する複層ガラスを与える樹脂製フィルム１であることが好ましい。
【００３７】
金網入りガラス板Ｇ１およびガラス板Ｇ２の周縁部分には、アルミニウムもしくは鋼等からなるスペーサー３を介在させる。スペーサー３内にはゼオライト、シリカゲル等の乾燥剤７が収容され、中空層５側に設けた通気孔８により中空層５内の空気は乾燥状態に維持される。尚、本発明の複層ガラスにおいて、断熱、遮音を目的として、ヘリウムガスまたはクリプトンガス等を中空層５内の空気と置き換え充填してもよい。
【００３８】
金網入りガラス板Ｇ１およびガラス板Ｇ２とスペーサー３の間には防湿性シール材として優れた防湿性を有するブチルゴム２を採用することが好ましい。
【００３９】
金網入りガラス板Ｇ１およびガラス板Ｇ２の端縁部にわたる複層ガラス端部には、高接着・耐熱性シール材を配し封止する。通常の複層ガラスにおいてはポリサルファイドゴムが広く採用されるが、本発明においては、高接着とともに耐熱・難燃性に富むゴム、例えばシリコンシーラント４を用いることが好ましい。シリコンシーラント４には、２５０℃付近まで可塑状態を保持し、３００℃付近においてガス分の発散が認められるが発炎することはない耐熱性、耐火性を有するものがある。
【００４０】
本発明の複層ガラスにおいて、このようなシリコンシーラント４を金網入りガラスＧ１１の端部にも塗布することが好ましく、金属線露出部９の防錆になる。
【実施例】
【００４１】
（複層ガラスの作製）
本発明の複層ガラスを作製した。以下、詳細に示す。
【００４２】
先ず、金網入りガラス板Ｇ１には、厚み、６．８ｍｍ、サイズ、１１８２ｍｍ×２３８２ｍｍで、ソーダ石灰ガラス板に、線経０．５ｍｍの軟鋼線にクロムめっきした線間間隔、２０ｍｍの市販品（セントラル硝子株式会社製、商品名、磨菱形ワイヤー）を用意した。
【００４３】
次いで、樹脂製フィルム１には、前記サイズの市販の防犯用ガラスフィルム（リンテック株式会社製、商品名、ルミクール１５６１ＵＨ）を用意し、金網入りガラス板Ｇ１の全面にローラー圧着方式のラミネーターにて貼着した。当該防犯用ガラスフィルムは、ポリエステルフィルムを多層化したものにアクリル系粘着材を塗布したもので、透明性に優れており、窓ガラスに耐貫通性と耐衝撃性を与えるとされる。
【００４４】
次いで、ガラス板Ｇ２として、厚み、５ｍｍ、サイズ、１１８２ｍｍ×２３８２ｍｍの、強化ガラス板Ｇ２（セントラル硝子株式会社製、商品名、ファイヤレックス）を準備した。当該強化ガラス板Ｇ２は、フロート法で作製された後、何ら後処理されていない生板ガラス（ソーダ石灰ガラス）に特定の熱処理加工を行ったもので、防火設備に使用され、生板ガラスの５倍以上の強度を持ち、破損しても細かな粒状となるため、防傷性があり怪我の虞がが少なく、安全性を有する。
【００４５】
次いで、図１に示すように、幅、８．５ｍｍで、乾燥剤７としてのゼオライトを収容したアルミニウム製のスペーサー３（ドイツ連邦共和国、リンゲマン社製、品番、８５６）を、枠状に組み立て、防湿性シール材としてのブチルゴム２接着材を、金網入りガラス板Ｇ１に貼着された樹脂製フィルム１および強化ガラス板Ｇ２とスペーサー３の接する面に貼着した。次いで、金網入りガラス板Ｇ１と強化ガラス板Ｇ２とスペーサー３の成すコの字型凹部に、高接着・高耐熱性シール材であるシリコンシーラント４を充填した。
【００４６】
このようにして金網入りガラス板Ｇ１と強化ガラス板Ｇ２の間に、総厚、８．５ｍｍの中空層を有する本発明の複層ガラスを完成させた。
（防火試験）
作製した複層ガラスを「建築用防火戸の防火試験方法」ＪＩＳ  Ａ  １３１１−１９９４に準拠する加熱炉を用いて防火性能試験を行った。
【００４７】
ガラス枠体を炉内熱電対によって測定した温度の時間経過が、許容誤差内で下式で表される数値となるように加熱した。
【００４８】
Ｔ＝３４５・ｌｏｇ（８ｔ＋１）＋２０
Ｔ：炉内温度、ｔ：加熱開始からの経過時間
ガラス枠体は加熱開始から２０分以内では、判定基準である発炎、隙間、破壊等を生じることなく防火設備としての性能を満足した。
（防犯試験）
サイズを９００ｍｍ×１１００ｍｍに変えた以外は前述と同様にして、複層ガラスを３体作製し、当該複層ガラスに「建築用ガラスの落球による防犯性能試験方法」ＪＩＳ  Ｒ  ３１０８−２００７に準拠し、防犯性能区分Ｐ２Ａについての試験を実施した。
【００４９】
試験は複層ガラスの金網入りガラス板Ｇ１を上にして、金網入りガラス板Ｇ１の中央を中心とする１辺１３０ｍｍ±２０ｍｍの正三角形の頂点に、直径、１００±０．２ｍｍ、質量、４．１１±０．０６ｋｇの鋼球を、落下高さ、３０００ｍｍから1回ずつ、計３回落下させた。３体全てにおいて前述の試験を実施し、全数、判定基準である鋼球の貫通は認められず、Ｐ２Ａの要求性能を満足し、Ｐ２Ａに合格した。
【符号の説明】
【００５０】
Ｇ１  金網入りガラス板
Ｇ２  ガラス板（強化ガラス板）
１    樹脂製フィルム
２    ブチルゴム
３    スペーサー
４    シリコーンシーラント
５    中空層
６    金網
７    乾燥剤
８    通気孔
９    金属線露出部
【図１】
2011057478.tif 000003